(57)【特許請求の範囲】
【請求項１】
自動車の外板に塗装されたガラス転移温度５０〜１３０℃の上塗り硬化塗膜の表面に、（メタ）アクリル酸エステル単量体を必須成分とし、これに必要に応じて（メタ）アクリロニトリルを除く他の重合性不飽和単量体を加えた単量体混合物を共重合して得られる重量平均分子量が２０，０００以上の水性アクリル系樹脂（Ａ）、および紫外線吸収剤（Ｂ）を含有する剥離性水性被覆組成物を、粘度０．３〜３．０Pa・s及び表面張力４０mN/m以下に調整して塗布することを特徴とする自動車外板塗膜の一時保護方法。
【請求項２】
水性アクリル系樹脂（Ａ）が構成成分としてカルボキシル基含有不飽和単量体を５重量％以下含有する請求項１記載の方法。
【請求項３】
水性アクリル系樹脂（Ａ）がガラス転移温度５〜３０℃である請求項１記載の方法。
【請求項４】
剥離性水性被覆組成物が撥水剤（Ｃ）を含有する請求項１記載の方法。
【請求項５】
自動車外板塗膜がアクリル樹脂系、アミノアルキド樹脂系又はウレタン樹脂系の塗膜である請求項１記載の方法。
【発明の詳細な説明】
【０００１】
【産業上の利用分野】
本発明は、自動車の外板塗膜を剥離性水性被覆組成物で一時的に保護するのに有用な自動車外板塗膜の保護方法に関する。
【０００２】
【従来の技術及びその課題】
自動車、車両、機械部品および家庭用品などの金属製品、木工品、ガラス品、プラスチック品およびゴム製品などの表面を塗装せしめた製品の塗膜を一時的に保護することは一般に行われている。
【０００３】
例えば、これらの塗装製品が完成してから需要家にわたるまでに、屋外ストックヤードでの保管中や自送、鉄道、トレーラー、船舶などによる輸送中に、他の物体との接触による塗膜のスリキズ、大気中の砂塵、鉄粉、塩類、煤煙、鳥糞、昆虫の体液や死骸などや太陽光線、風雨（特に酸性雨）などによるキズ、シミ、変色、汚染など発生し、その商品価値が低下するので、それを防止するために、塗装製品が完成してから需要家にわたるまでの期間一時的に保護する。従来、このような塗装製品を一時保護するために下記のように種々の方法が行われているが、いずれも十分でなかった。
【０００４】
▲１▼ワックス類の脂肪族炭化水素系溶剤分散液を塗装する。塗布した一時被膜を除去（剥離）するのに、洗浄剤を炭化水素溶剤や水に分散したエマルジョンが使用されているが、例えば自動車にこれを適用すると、ドア内部やヒンジ部などに塗布されている防錆剤や防錆ワックスなども同時に除去され、さらに塗膜がこれらの溶剤によって膨潤したり、火気危険性や排水処理などの環境上の課題も有している。
【０００５】
▲２▼ワックスに固体粉末を混合しワックス被膜の強度を低下させて、保護被膜を手拭きで容易に除去可能なワックス−固体粉末有機溶剤型分散液を塗装する。これは、一時保護性が劣り、手で触れると容易に脱落し、しかも酸性雨に汚染されやすい。
【０００６】
▲３▼水性一時保護剤としてアクリル樹脂を主成分とするエマルジョンを用いることが知られているが、これらはいずれもアクリル酸やメタクリル酸などのカルボキシル基含有モノマーが多量に含まれているために、剥離が困難で、アルカリ水溶液で除去することが行われ、多大な工数を必要とし、しかも排水処理などにも課題がある。
【０００７】
▲４▼水性一時保護剤として（メタ）アクリロニトリルを含むアクリル樹脂エマルジョンを用いることが知られており、このものは被膜強度、剥離性などはすぐれているが、（メタ）アクリロニトリルを含むために、剥離被膜の廃棄処理が困難である。例えば、該被膜を地中に埋めると水質汚染の可能性があり、焼却するとシアン化水素ガスが発生して大気を汚染するおそれがある。
【０００８】
▲５▼水性保護剤として水性酢酸ビニル系樹脂を用いることも知られているが、耐酸性および耐水性などが十分でない。
【０００９】
▲６▼また、粘着剤層を支持基材に設けてなる自動車塗膜保護用シートを貼付する方法も提案されているが、シートの貼付工数が多大なものとなりやすく、また粘着剤種によっては自動車塗膜の膨潤による貼付跡が生じるおそれがあり、その際には剥離後の補修が必要となる。
【００１０】
このように、一時保護剤を用いる場合には、下記特性を有する組成物を用いることが重要である。
イ）保護すべき塗膜に対して適度な密着性を有し、剥離する際は塗膜を傷付けることなく、人手または高圧水流で１枚の連続的なシートとして剥離できる。
ロ）スプレー塗装、又はローラー、刷毛塗装ができる。
ハ）酸性雨、鉄粉などによるシミ、汚染の防止および物の接触、チッピングによる傷付きの防止などの保護機能に優れる。
ニ）被膜の適度な弾性、強度、伸びおよび耐久性を有し、且つ粘着性が少ない。
ホ）屋外保管に必要な耐水性、耐候性、熱安定性を有している。
ヘ）保護すべき塗膜を膨潤させたり、または変形、変色、シミ、ボケなどの塗面異常を起させるような溶剤、可塑剤、分散剤などの添加剤を含まない。
ト）剥離された被膜は破棄されるものであることから、埋立てまたは焼却されるため、人体、環境に有害となるような成分を一切含まない。
【００１１】
【課題を解決するための手段】
本発明者等は前記▲１▼〜▲６▼の問題点を解決し、且つ、前記イ）〜ト）の特性を有する剥離性水性被覆組成物を用いた自動車外板塗膜の一時保護方法を開発するために鋭意研究を重ねた結果、アクリロニトリルを含有しない特定のアクリル系エマルジョン樹脂と紫外線吸収剤を含有する剥離性水性被覆組成物を特定の粘度及び表面張力に調整して自動車外板塗膜に塗布することによって、太陽光線などに長時間晒されても被膜強度、伸びを低下させることなく容易に剥離でき、且つ酸性雨などに対する保護機能に優れ、剥離後の埋立て又は焼却処分においても環境上の問題を全く有しない被膜により一時保護をなし得ることを見い出し、本発明を完成するに至った。
【００１２】
即ち、本発明は、自動車の外板に塗装されたガラス転移温度５０〜１３０℃の上塗り硬化塗膜の表面に、（メタ）アクリル酸エステル単量体を必須成分とし、これに必要に応じて（メタ）アクリロニトリルを除く他の重合性不飽和単量体を加えた単量体混合物を共重合して得られる重量平均分子量が２０，０００以上の水性アクリル系樹脂（Ａ）、および紫外線吸収剤（Ｂ）を含有する剥離性水性被覆組成物を、粘度０．３〜３．０Pa・s及び表面張力４０mN/m以下に調整して塗布することを特徴とする自動車外板塗膜の一時保護方法に関する。
【００１３】
本発明において後述の剥離性水性被覆組成物が塗布される上塗り硬化塗膜は、従来から公知の硬化形塗料を自動車外板に塗装し適当な温度及び時間で焼付けるなどして、硬化塗膜のガラス転移温度を５０〜１３０℃の範囲に調製した塗膜である。該硬化形塗料としてはクリヤー塗料、メタリック顔料（アルミニウム粉末、雲母状粉末、酸化チタンコーテングした雲母状粉末など）及び必要に応じて着色顔料を含有するメタリック塗料、着色顔料を含有するソリッドカラー塗料などが使用できる。硬化形塗料のタイプとしては水性形、有機溶剤形、粉末形などいずれのものであってもかまわない。硬化形樹脂組成物としては、アクリル系樹脂、ポリエステル系樹脂、アルキド系樹脂、フッ素系樹脂、シリコーン系樹脂、エポキシ系樹脂などの基体樹脂とアミノ樹脂、ポリイソシアネート化合物、ポリカルボン酸化合物、ポリエポキシ化合物などの架橋剤で構成されるもの及び自己硬化性モノマー（例えばＮ−ブトキシメチルアクリルアミド）を成分とする重合体などが好適に使用でき、特にアクリル樹脂系、アミノアルキド樹脂系又はウレタン樹脂系の塗膜が好適である。また、硬化形塗料中には体質顔料、各種添加剤などを任意に配合することができる。上記硬化塗膜は、例えば上記硬化形塗料を素材（例えば金属、プラスチック及び無機質）に直接又は必要に応じてプライマー又は中塗り又はベースコートなどを施した塗膜の表面に塗布し、塗膜のガラス転移温度が上記範囲内になるように硬化させたものが使用できる。
【００１４】
本発明において、硬化塗膜のガラス転移温度が５０℃より低いと屋外の長期暴露で剥離性被膜がはがれ難くなったり、また剥離後の硬化塗膜に剥離跡、シミ、ツヤ引け等の塗膜欠陥が生じやすく、他方、ガラス転移温度が１３０℃より高いと、剥離性被膜の付着力が小さくなりすぎて保管中に自然剥離するおそれがあるので好ましくない。ここで硬化塗膜のガラス転移温度は、遊離塗膜（幅５mm、長さ２０mm、厚さ３０μm ）をダイナミックビスコエラストメーターモデルバイブロン（ＤＰＶ−II−ＥＡ型、東洋バルドウィン社製品）を用いて測定したものである。
【００１５】
本発明で用いる剥離性水性被覆組成物の（Ａ）水性アクリル系樹脂は、（メタ）アクリル酸エステル単量体を必須成分とし、これに必要に応じて他の重合性不飽和単量体（ただし、（メタ）アクリロニトリルは除く）を加えた単量体混合物を共重合して得られる重量平均分子量が２０，０００以上であるアクリル系樹脂であり、カルボキシル基含有不飽和単量体の含有率が５重量％以下、ガラス転移温度が５〜３０℃であることが望ましい。
【００１６】
（メタ）アクリル酸エステルは、アクリル酸またはメタクリル酸と炭素数１〜２８個の１価アルコールとのエステル化物があげられ、例えばアクリル酸メチル、メタクリル酸メチル、アクリル酸エチル、メタクリル酸エチル、アクリル酸ｎ−ブチル、メタクリル酸ｎ−ブチル、アクリル酸iso −ブチル、メタクリル酸iso −ブチル、アクリル酸tert−ブチル、メタクリル酸tert−ブチル、アクリル酸プロピル、メタクリル酸プロピル、アクリル酸ヘキシル、メタクリル酸ヘキシル、アクリル酸オクチル、メタクリル酸オクチル、アクリル酸ラウリル、メタクリル酸ラウリル、アクリル酸２−エチルヘキシル、メタクリル酸２−エチルヘキシル、アクリル酸シクロヘキシル、メタクリル酸シクロヘキシル、アクリル酸ステアリル、メタクリル酸ステアリルなどが含まれる。
【００１７】
また、２−ヒドロキシエチルアクリレート、２−ヒドロキシエチルメタクリレート、２−ヒドロキシプロピルアクリレート、２−ヒドロキシプロピルメタクリレートなどの水酸基含有不飽和単量体も（メタ）アクリル酸エステルに包含される。
【００１８】
他の重合性不飽和単量体は、上記（メタ）アクリル酸エステルおよび（メタ）アクリロニトリル以外であって、例えば、スチレン、ビニルトルエン、メチルスチレン、クロルスチレン、ジビニルベンゼン、酢酸ビニル、塩化ビニル、ビニルイソブチルエーテル、メチルビニルエーテル、２−エチルヘキシルビニルエーテル、スルホエチルメタアクリレート塩等のスルホン酸基含有モノマー、アクリルアミド、メタアクリルアミド等のアミド基含有モノマーなどがあげられる。
【００１９】
（Ａ）成分において、（メタ）アクリル酸エステルと他の重合性不飽和単量体との混合比率は、特に制限されないが、該両成分の合計量に基づいて、（メタ）アクリル酸エステルは１〜１００重量％、好ましくは５０〜９９．８重量％、より好ましくは８０〜９９．８重量％、他の重合性不飽和単量体は９９〜０重量％、好ましくは５０〜０．０２重量％、より好ましくは２０〜０．０２重量％である。
【００２０】
また、（Ａ）成分には、カルボキシル基含有不飽和単量体を５重量％以下、好ましくは０．１〜３重量％含有（共重合）せしめることが可能である。５重量％より多くなると保護すべき塗膜との密着性が高く被膜の剥離性が困難となるので好ましくない。カルボキシル基含有不飽和単量体としては、アクリル酸、メタクリル酸、イタコン酸、マレイン酸、フマル酸などが挙げられる。
【００２１】
（Ａ）成分は、前記載単量体の所定量を用いて従来から公知の方法に従って非イオン界面活性剤、陰イオン界面活性剤、共重合性不飽和基を有する反応性界面活性剤などの乳化剤の１種、または２種以上の存在下で重合開始剤を使用して乳化重合することによって得られる。乳化重合以外にも公知の懸濁重合によっても得ることができる。
【００２２】
かくして得られるアクリル系共重合体（Ａ成分）において、ガラス転移温度（Ｔｇ）については、５〜３０℃であり、好ましくは６〜２０℃であることが望ましい。５℃未満であると、得られる被膜の粘着性が増大し、被膜強度も低下するため経時における剥離性が低下する。また３０℃以上になると、造膜性に支障をきたし、１５〜３０℃の環境温度で塗布した場合、得られる被膜はひび割れ状となり連続被膜を得ることができない。また、（Ａ）成分の重量平均分子量は、２０，０００以上、特に３０，０００〜１００，０００が好ましく、２０，０００未満の場合、被膜強度が低下するため、剥離性が極端に低下する。
【００２３】
次に（Ｂ）紫外線吸収剤の使用目的は、（Ａ）アクリル系樹脂のみでは、数カ月以上屋外で放置されると光劣化により被膜の伸びが極端に低下する。その為剥離の際、チギレ易く、多大な剥離工数が必要となる。このような被膜の光劣化を防ぎ、長期にわたる、保護の後の良好な剥離性を得ることが該（Ｂ）成分を用いる主眼である。
【００２４】
該（Ｂ）紫外線吸収剤としては従来から公知のものが使用できる。このものの具体例としてはフェニルサリシレート、ｐ−オクチルフェニルサリシレート、４−tert−ブチルフェニルサリシレートなどのサリチル酸誘導体；２，４−ジヒドロキシベンゾフェノン、２−ヒドロキシ−４−メトキシベンゾフェノン、２，２´−ジヒドロキシ−４−メトキシベンゾフェノン、２−ヒドロキシ−４−メトキシ−２´−カルボキシベンゾフェノン、２−ヒドロキシ−４−メトキシ−５−スルホベンゾフェノントリヒドレート、２，２´−ジヒドロキシ−４，４´−ジメトキシベンゾフェノン、２，２´−ジヒドロキシ−４，４´−ジメトキシベンゾフェノン、２−ヒドロキシ−４−オクトキシベンゾフェノン、２−ヒドロキシ−４−オクタデシロキシベンゾフェノン、ナトリウム２，２´−ジヒドロキシ−４，４´−ジメトキシ−５−スルホベンゾフェノン、２，２´，４，４´−テトラヒドロキシベンゾフェノン、４−ドデシロキシ−２−ヒドロキシベンゾフェノン、５−クロロ−２−ヒドロキシベンゾフェノン、レゾルシノールモノベンゾエート、２，４−ジベンゾイルレゾルシノール、４，６−ジベンゾイルレゾルシノール、ヒドロキシドデシルベンゾフェノン、２，２´−ジヒドロキシ−４（３−メタクリルオキシ−２−ヒドロキシプロポキシ）ベンゾフェノンなどのベンゾフェノン系；２−（２´−ヒドロキシ−５´−メチルフェニル）ベンゾトリアゾールなどのベンゾトリアゾール系及びその他（シュウ酸アニリド、シアノアクリレートなど）の化合物などが挙げられる。
【００２５】
該（Ｂ）紫外線吸収剤は光安定剤と併用することができる。該光安定剤としては従来から公知のものが使用できる。具体的にはビス−（２，２´，６，６´−テトラメチル−４−ピペリジニル）セバテート、４−ベンゾイルオキシ−２，２´，６，６´−テトラメチルピペリジンなどが好適である。
【００２６】
該（Ｂ）成分の配合量は、目的に応じて任意に選択できるが、該（Ａ）成分１００重量部あたり、０．１〜１０重量部、特に０．３〜５重量部が適している。
【００２７】
本発明に用いられる剥離性水性被覆組成物は、上記（Ａ）及び（Ｂ）成分を必須として含有するものであるが、さらに（Ｃ）撥水剤を含有することもできる。
【００２８】
上記組成物による被膜が、保護すべき塗膜面に適度な密着性を有し、剥離する際は該塗膜を傷つけることなく完全に剥離できるという機能が、該（Ｃ）撥水剤を併用することによって格別顕著に長期間（３〜５倍）維持することが可能となる。かかる（Ｃ）撥水剤としては、ワックス系、シリコン系、フッ素系などから選ばれる少なくとも１種以上の化合物が好適に使用できる。これらは水に溶解、もしくは分散化されたもの、もしくは粉末状のいずれのものであっても使用できる。
【００２９】
ワックスとしては、具体的には植物系；キャンデリワックス、カルナバワックス、ライスワックス、木ろう、ホホバ油など、動物系；みつろう、ラノリン、鯨ろうなど、鉱物系；モンタンワックス、オゾケライト、セレシンなど、石油系；パラフィンワックス、マイクロクリスタリンワックス、ペトロラタムなど、合成炭化水素系；フィッシャー・トロプシュワックス、酸化ポリエチレンワックス、ポリエチレンワックス、アクリル−エチレン共重合体ワックスなど、変性ワックス系；モンタンワックス誘導体、パラフィンワックス誘導体、マイクロクリスタリンワックス誘導体など、水素化ワックス；硬化ひまし油、硬化ひまし油誘導体など、その他；１２−ヒドロキシステアリン酸、ステアリン酸アミド、無水フタル酸イミド、ビスアマイド、アマイド、グリセリンエステル、ソルビタンエステル、高級アルコール（Ｃ12以上、好ましくはＣ18以上）、高級脂肪酸（Ｃ12以上、好ましくはＣ18以上）などが挙げられる。
【００３０】
これらのワックス系は、融点約１５〜２５０℃、好ましくは約２０〜１８０℃の範囲を有するものが望ましい。融点が上記範囲をはずれると被膜の耐水性、耐酸性などが低下する恐れがある。
【００３１】
シリコン系化合物としてはシロキサン結合を主骨格とするシリコンオイル、シリコン粉末、エマルション、水溶性樹脂などが使用できる。具体的にはジメチルポリシロキサン系、メチルフェニルポリシロキサン系、環状ジメチルポリシロキサン系、フロロポリシロキサン系、変性（アミノ、エポキシ、ポリエーテル、アルコール、フッ素、メルカプト、カルボキシル、アルキル高級脂肪酸、例えば商品名（トーレ・シリコーン（株）社製）でＳＨ２０３、ＢＹ１６−８２８、ＳＦ８４１１、ＳＦ８４１８、ＢＹ１６−８３８、ＳＦ８４２２、ＢＹ１６−８４８、ＳＨ３７７１、ＳＨ３７４６、ＳＦ８４１９、ＦＳ１２６５の如きシリコンオイル；Ｒ９００、Ｒ９０１、Ｒ９０２、Ｆ１００、Ｆ１０１、Ｆ２００、Ｆ２０１、Ｆ２０２、Ｆ２０３、Ｆ４００、Ｆ３００、Ｆ３０１、Ｆ２５０、Ｅ５００、Ｅ５０１、Ｅ６００、Ｅ６０１、Ｅ６０２、Ｅ６０３、Ｅ８５０の如きシリコン粉末；ＳＨ２０４、ＳＨ４９０、ＳＨ７０２４、ＳＨ７０２８、ＳＨ７０３６、ＳＨ７０６０の如きエマルション；ＳＨ３７４６、ＳＨ３７４９、ＳＨ３７７１の如き水性樹脂などが挙げられる。上記シリコン粉末としては通常約０．１〜１００μm 、好ましくは約５〜５０μm 平均粒子径を有することができる。
【００３２】
中でも、水に対して難溶性であり、且つ少量の界面活性剤により容易に水分散体になり得て、被膜の下層部にも充分配向して、保護すべき塗膜との界面に生じる経時による密着力の増大を緩和する機能に優れるものとして、下記一般式で表わされるポリエーテル変性シリコーンオイルが最適である。
【００３３】
【化１】
0003751649.tif 000002
【００３４】
（式中、ＰＯＡはエチレンオキサイド又はプロピレンオキサイド変性による、ポリエーテル部分を示す。）
【００３５】
また、フッ素系化合物としては、分子中にフルオロアルキル基を含有する分子量約１，０００〜２０，０００のものが好ましい。具体的にはパーフロロアルキルカルボン酸塩、パーフロロアルキルリン酸エステル、パーフロロアルキルカルボン酸塩、パーフロロアルキルトリメチルアンモニウム塩、パーフロロアルキルペンタノン、パーフロロアルキルＥＯ付加物などが挙げられる。また、商品名（旭硝子（株）社製品）としてサーフロンＳ−１１１、同左Ｓ−１１２、同左Ｓ−１１３、同左Ｓ−１２１、同左Ｓ−１３１、同左Ｓ−１３２、同左Ｓ−１４２、同左Ｓ−１４５、同左１３１Ｓ、同左１４５Ｓなどが挙げられる。
【００３６】
これらの撥水剤の中で、ワックス系及びシリコン化合物を用いると耐水性及び耐酸性に優れた被膜が得られ易いという利点がある。
【００３７】
（Ｃ）撥水剤の使用割合は、通常、（Ａ）アクリル系樹脂１００重量部（固形分）に対してワックスの場合には約０．５〜３０重量部、好ましくは約１〜２０重量部、シリコン化合物の場合には約０．０１〜１０重量部、好ましくは０．１〜５重量部、フッ素系化合物の場合には約０．０１〜５重量部、好ましくは約０．０１〜３重量部が望ましい。
【００３８】
本発明に用いられる組成物は、例えば前記（Ａ）アクリル系共重合体の水分散化物に、（Ｂ）紫外線吸収剤、さらに必要に応じて配合される（Ｃ）撥水剤の水性エマルジョンとし、これを水性樹脂などと共に混合するか、もしくは粉末の状態で分散することによって得ることができる。紫外線吸収剤および撥水剤のエマルジョン化は機械的分散、乳化剤による分散などの方法が実施できる。
【００３９】
本発明に用いられる組成物にはさらに必要に応じて、公知の塗面調整剤、消泡剤、増粘剤、あるいは着色剤、充填剤などを界面活性剤又は水溶性樹脂を用いて水分散体としたものなどが配合できる。特にチタン白を水分散体とした上で配合することにより、白色化された被膜が得られ、白色化することにより、紫外線、熱などに対するバリヤー効果を高めることが可能である。
【００４０】
本発明においては、上記のとおり得られる剥離性水性被覆組成物を粘度０．３〜３．０Pa・s、好ましくは０．７〜２．０Pa・s、及び表面張力４０mN/m以下、好ましくは３５mN/m以下の範囲に調整して自動車外板塗膜上に塗布する。
【００４１】
該粘度が０．３Pa・s未満では、塗布した塗液が垂れ易く、一方３．０Pa・sを越えると得られる被膜面が平滑性に乏しく、凹凸の激しいものとなり、またローラーや刷毛塗装の場合に回転不良などの不具合が伴い塗装作業性が極めて低下するので好ましくない。かかる粘度範囲への調整は、ポリアクリル酸ソーダ、アクリル酸アルキルエステル・メタクリル酸共重合物、ポリアクリル系スルホン酸塩、ポリオキシアルキレンアルキルフェニルエーテルなどのポリエーテル系、ウレタン変性ポリエーテル系、エチレンビス脂肪族カルボン酸アミド、ヒドロキシエチルセルロースなどの粘弾性調整剤を添加することで容易に行うことができる。
【００４２】
該表面張力が４０mN/mを越えると、自動車外板塗膜に対して良好な濡れ性が得られずハジキなどの濡れ不良現象によって連続した被膜の形成が困難となるので好ましくない。かかる表面張力の調整は、エチレンオキサイド又はプロピレンオキサイドで変性されたジメチルポリシロキサンなどのポリエーテル変性シリコーンオイルあるいはパーフルオロアルキルカルボン酸塩、パーフルオロアルキルリン酸エステル、パーフルオロアルキルアミンオキサイドなどのフッ素系界面活性剤など水溶性の濡れ向上剤を添加することによって達成することができる。
【００４３】
本発明において上記組成物を自動車外板塗膜上に塗布する方法としては、刷毛塗り、ローラー塗り、スプレー塗り、その他従来から行われている塗装法が採用可能であり、塗装された被膜は、室温では１時間もしくは２時間、また加熱する場合は例えば５０℃で２０分、または７０℃で１０分間加熱することにより乾燥直後に雨にさらされても溶け落ちることのない乾燥状態にすることができる。更に、中赤外又は遠赤外線を３０秒もしくは１分照射した後に、５０℃から７０℃の雰囲気温度で２分から３分間加熱することにより、乾燥時間を短縮することが可能である。被膜の膜厚は乾燥膜厚で５〜１００μm 程度が適当である。
【００４４】
【実施例】
以下に実施例、比較例を挙げて本発明をさらに具体的に説明する。
なお、実施例および比較例中の「部」及び「％」は重量基準である。
【００４５】
（Ｉ）（Ａ）アクリル系樹脂エマルションの製造例
〔Ａ−１〕
還流冷却器、撹拌器、温度計、滴下ロートを装備した２リットルの４つ口フラスコに脱イオン水３１２部、Newcol  ７０７ＳＦ（日本乳化剤製、固形分３０重量％）２．３部を加え、窒素置換後、８０℃に保つ。下記組成のプレエマルションを滴下する直前に０．７部の過硫酸アンモニウムを加え、プレエマルションを３時間にわたって滴下した。
【００４６】
〈プレエマルションの組成〉
脱イオン水                          ３５０部
メチルメタクリレート                ４４０部
ｎ−ブチルアクリレート              ３５２部
アクリル酸                              ８部
Newcol  ７０７ＳＦ                    ５３．３部
過硫酸アンモニウム                      １．５部
【００４７】
なお、反応終了後３０分経てから、過硫酸アンモニウム０．７部を脱イオン水７部に溶かした溶液を３０分かけて滴下し、さらに２時間８０℃に保持し、その後４０〜６０℃に温度を下げ、アンモニア水でpHを７〜８に調整し、アクリルエマルションＡ−１を得た。得られたアクリルエマルションは、樹脂Ｔｇが１３．５℃、重量平均分子量約３０，０００、不揮発分５１．７％、粘度０．６８Pa・sで平均粒子径０．２μm であった。
【００４８】
〔Ａ−１〕と同様な方法で、ビニル系不飽和単量体の種類を変化させ表１の配合にてアクリルエマルション〔Ａ−２〕〜〔Ａ−６〕を得た。
【００４９】
【表１】
0003751649.tif 000003
【００５０】
（II）（Ｂ）紫外線吸収剤の配合については、常温で液状のもの、もしくは融点が樹脂製造時の反応温度以下のものを選んだ。
【００５１】
(III) （Ｃ）撥水剤の調整
（Ａ）アクリルエマルジョンにそのままでは配合することができないものについては、下記のように界面活性剤を用いて水分散体にすることで配合することが可能である。
【００５２】
〔III −１〕ワックスエマルジョンの製造例
パラフィンワックス（ＭＰ４６℃）、モンタンワックス、Ｈｉ−Ｍｉｃ−１０８０（日本精蝋（株）製、マイクロスタリンワックス）２０部をそれぞれ別のガラス容器に入れ、続いてこれらの容器にそれぞれソルビタンモノステアラート１部、ポリオキシエチレンステアリルエーテル３部、水７６部を配合し８０〜９０℃に加熱撹拌し、それぞれ固形分２０％のワックスエマルジョンを得た。
【００５３】
〔III −２〕シリコーンオイルのエマルジョンの製造例
変性シリコーンオイルＴＳＦ４４４５（東芝シリコーン製、ポリエーテル変性シリコーンオイル）３０部にポリオキシエチレンソルビタンモノオレート２部、水６８部を加えてよく撹拌し、固形分３０％のシリコーンオイルのエマルジョンを得た。
【００５４】
実施例及び比較例
前記アクリルエマルジョン〔Ａ−１〕〜〔Ａ−６〕の樹脂固形分１００部に対して、紫外線吸収剤および撥水剤を表２及び表３に示す種類、配合量（固形分）で混合撹拌して配合し、各剥離性水性被覆組成物を得た。
【００５５】
これらの組成物に、必要に応じてポリオキシアルキレンアルキルフェニルエーテル及びパーフルオロアルキルアミンオキサイドなどを添加して表２及び表３に示す粘度及び表面張力に調整した後、これらを、パルボンド３０５０で表面処理した軟鋼板（厚さ０．７mm）にアミノアルキド樹脂塗料〔関西ペイント（株）製、商品名アミラック〕を１４０℃、３０分間焼付け塗装した塗板（硬化塗膜ガラス転移温度８２℃）上にスプレー塗装し、７０℃で１０分間乾燥させることにより膜厚５０〜７０μm の剥離性被膜を形成させた。これらの性能試験結果を表２及び表３にまとめて示す。
【００５６】
【表２】
0003751649.tif 000004
【００５７】
【表３】
0003751649.tif 000005
【００５８】
（＊１）紫外線吸収剤及び光安定剤
紫外線吸収剤
チヌビン１１３０：チバガイギー（株）製、商品名、液状、ベンゾトリアゾール誘導体
【００５９】
【化２】
0003751649.tif 000006
【００６０】
サンドボア３２０６：サンド（株）製、商品名、液状、エタンジアミドＮ−（２−エトキシフェニル）−Ｎ´−（４−イソドデシルフェニル）
【００６１】
【化３】
0003751649.tif 000007
【００６２】
光安定剤
サノールＬＳ−７４４：三共（株）製、商品名、粉末、４−ベンゾイルオキシ−２，２´，６，６´−テトラメチルピペリジン
【００６３】
（＊２）撥水剤
ＳＨ２０４：トーレシリコーン（株）製、商品名、エマルジョン、固形分３５％
サーフロンＳ−１１２：旭硝子（株）製、商品名、パーフルオロアルキルリン酸エステル、水／イソプロパノール液、固形分１５％
【００６４】
（＊３）粘度：塗料の粘度は（株）東京計器製のＢ形粘度計を用いて測定した。測定条件は塗液温度２０℃、ローター回転数６０rpm とした。
【００６５】
（＊４）表面張力：塗料の表面張力は協和化学（株）製の協和ＣＢＶＰ式表面張力計を用いて測定した。
【００６６】
（＊５）造膜性：乾燥膜厚が６０〜７０μm になるようにスプレー塗装してから直ちに雰囲気温度２０℃、風速０．５〜０．７m/s の条件下で１時間放置した後、塗面状態を観察した。
○：異常なし。連続被膜が形成されている。
△：ヒビ割れ状の異常が塗面の３０％以下に認められる。
×：ヒビ割れ状の異常が塗面の３０％以上に認められる。
【００６７】
（＊６）ローラー塗装作業性：ウーローラーＢのローラーカバーを用いて、乾燥膜厚が６０〜７０μm になるように圧送式ローラーで塗装して、塗料の濡れ性、タレ性およびローラーの回転状態を観察した。
（濡れ性）
○：異常なし。ハジキなどの濡れ不良が認められない。
△：塗面の５０％以下にハジキ状の濡れ不良が認められる。
×：全面が不良状態となり、連続被膜が得られない。
（タレ性）
ローラー塗装後、直ちに塗板を傾斜角６０度に保持してその時の塗布塗装のタレ具合を観察した。
○：タレが認められない。
△：塗り巾の１／２以下にタレが発生する。
×：塗り巾の全てにわたってタレが発生する。
（ローラーの回転状態）
○：異常なし。正常に回転して連続膜を形成する。
△：やや回転が悪く、部分的に滑りが生じて薄膜となる。
×：回転が悪く、滑りの為、所定の膜厚が確保できない。
【００６８】
（＊７）剥離性（初期）：被膜形成後、２０℃で１日放置した後、試験板に塗布した剥離性被覆組成物被膜を端部から１m/３０秒の速度ではがした場合の剥離し易さを試験した。
◎：極めて容易に剥離できる。
○：容易に剥離できる。
□：やや重い。
△：重いが剥離できる。
△* ：被膜が脆くシート状に剥離しにくい。
×：剥離不能である。
【００６９】
（＊８）剥離性（耐熱性）：試験板を８０℃で３００時間放置した後、（＊７）と同様な方法で剥離し易さを試験した。
【００７０】
（＊９）剥離性（促進耐候性）：Ｑパネル社製促進耐候性試験機を用いたＱＵＶ促進バクロ試験により、
0003751649.tif 000008
を１サイクルとして４８０時間（２０サイクル）試験した後に（＊７）と同様な方法で剥離し易さを試験した。
【００７１】
（＊１０）促進耐候性（被塗物の外観変化）：（＊９）の試験で被膜を剥離した後に、被塗物である、アミノアルキド塗膜の膨潤その他の塗面異常の有無を観察した。
○：異常なし。
△：軽い膨潤が認められる。
×：著しい膨潤が認められる。
【００７２】
（＊１１）保護性（耐酸性）：４０％硫酸を０．４ml被膜上にスポットし、６０℃で１５分加熱した後、水洗いしてから被膜を剥離して下のアミノアルキド塗膜の膨潤、ツヤビケ、エッチング跡の有無を観察した。
○：異常なし。
△：膨潤が認められる。
×：ツヤビケ、エッチングが認められる。
【００７３】
（＊１２）保護性（鉄粉展着性）：被膜上に、２００メッシュスクリーンを通して鉄粉を全面に振りかけて、８０℃で１時間加熱した後に３５℃で４８時間塩水噴霧試験を行い、試験台に被膜を剥離して下のアミノアルキド塗膜に鉄粉の展着の有無を調べた。
○：異常なし。
△：塗面の３０％以下に鉄粉展着が認められる。
×：塗面の３０％以上に鉄粉展着が認められる。
【００７４】
（＊１３）被膜燃焼試験：ＪＩＳ  Ｋ７２１７に準じて下記方法で行ない、シアン化水素ガス発生の有無を調べた。
0003751649.tif 000009
【００７５】
【発明の効果】
本発明の一時保護方法によれば、保護シートの貼付け方法等に比べて、液状の水性被覆組成物を塗布することから、自動車の複雑な形状に対応することが可能であり、塗布工数はシートの貼付け工数に比べて大巾に低減することができる。しかも本発明方法により形成される剥離性被膜は、光や熱などに対して化学的に安定なことから、経時における自動車外板塗膜との剥離性に優れ、また大気中の浮遊物や降下物などによる汚染から保護する機能に優れていることにより、被覆した自動車外板塗膜の商品価値を長期間保持できるとともに、自動車が需要者の手に渡る前に、人手又は高圧水流で被膜を簡単に剥離することができる。また剥離した被膜を焼却する際には、シアン化水素ガスのような有害ガスの発生の恐れは全くなく環境上何ら問題はない。